(57)【特許請求の範囲】
【請求項１】
硫酸ナトリウム、炭酸ナトリウム及びクエン酸ナトリウムからなる群から選ばれる少なくとも二種の化合物と、粒子表面のみを低水和化処理したメタケイ酸ナトリウム五水和物と、ジクロロイソシアヌル酸塩とからなる、ジクロロイソシアヌル酸塩組成物であって、
但し、該ジクロロイソシアヌル酸塩１００質量部に対して、該メタケイ酸ナトリウム五水和物の配合量が、１５０質量部以上、かつ、６００質量部以下であり、
該組成物中の該ジクロロイソシアヌル酸塩の配合量が、０．５〜３０質量％であり、
該組成物の１質量％水溶液のｐＨが１１．００以上、かつ、１１．９６以下である。
【請求項２】
該メタケイ酸ナトリウム五水和物が−０．０１〜−１．００質量％の付着水分量測定値を有するものである、請求項１に記載のジクロロイソシアヌル酸塩組成物であって、
但し、前記付着水分量測定値は、前記メタケイ酸ナトリウム五水和物をアルミナ坩堝を用いて８００℃、２時間強熱乾燥した後、次式（式１）によって算出される付着水分量（水和物水分量）である：
付着水分量（％）＝[１−Ａ×（Ｗ３−Ｗ１）／（Ｗ２−Ｗ１）]×１００  （式１）
上記式１の記号については、下記の通りに定める、
Ａ：１．７３７７（係数）  ［＝２１２（分子質量 Ｎａ2Ｏ・ＳｉＯ2・５Ｈ2Ｏ）／１２２（分子質量 Ｎａ2Ｏ・ＳｉＯ2）］
Ｗ１：坩堝質量（ｇ）
Ｗ２：強熱乾燥前のＷ１と試料精秤量との合計質量（ｇ）
Ｗ３：強熱乾燥後のＷ１と試料精秤量との合計質量（ｇ）。
【発明の詳細な説明】
【技術分野】
【０００１】
ジクロロイソシアヌル酸塩の組成物に関する。
【従来の技術】
【０００２】
ジクロロイソシアヌル酸塩はプール水や畜舎、鶏舎等の殺菌・消毒用として、水に溶かして使用されている。ジクロロイソシアヌル酸塩を水に溶かして使用した場合の各種細菌類に対する除菌効果の確実性については、周知の事実である。ジクロロイソシアヌル酸塩は、保存安定性が低いとともに、金属に対する腐食性が高いことや、水溶液濃度を高くした場合に強い刺激臭を発生する等の理由で、特定用途のみに利用範囲が限定されているのが現状である。
【０００３】
保存安定性の高いジクロロイソシアヌル酸塩組成物としては、ジクロロイソシアヌル酸ナトリウムの無水及び２水和物或いはジクロロイソシアヌル酸カリウムの中から選ばれる少なくとも１種のクロロイソシアヌレート化合物１００質量部に対し、酸化マグネシウム又は水酸化マグネシウムの中から選ばれた少なくとも１種のアルカリ化合物を１０〜６０質量部に配合することを特徴とするクロロイソシアヌレート組成物が提案されている（例えば、特許文献１参照）。トリクロロイソシアヌル酸及び／又はジクロロイソシアヌル酸と含水硫酸アルミニウム塩を必須成分とする殺菌・漂白洗浄用錠剤組成物が提案されている（例えば、特許文献２参照）。
【特許文献１】特開平０１−１３２５０４号公報（特許請求の範囲）
【特許文献２】特開平０１−２４２５０５号公報（特許請求の範囲）
【発明の開示】
【発明が解決しようとする課題】
【０００４】
ジクロロイソシアヌル酸塩を水に溶かした液の性能面における長所は、各種細菌類に対する除菌力が確実なことである。その反面、欠点としては反応性が著しいため、保存安定性が低いとともに、金属に対する腐食性が激しく、金属類が多く存在する条件での除菌には利用しにくい点が挙げられる。また、水溶液濃度を高くした場合に、強い刺激臭を発生するといった使用場面における環境面での欠点も挙げられる。よって、保存安定性が高いとともに、腐食抑制能力を確保すること、及び水溶液濃度を高くしても刺激臭を発生しないことが、実用化のための必須条件である。【０００５】
本発明は、保存安定性に優れ、水溶液にして使用した場合に各種金属に対する腐食性が低く、しかも高濃度水溶液にしても刺激臭を発生しないジクロロイソシアヌル酸塩組成物を提供することを目的とする。
【課題を解決するための手段】
【０００６】
本発明は、硫酸ナトリウム、炭酸ナトリウム及びクエン酸ナトリウムからなる群から選
ばれる少なくとも二種の化合物と、粒子表面のみを低水和化処理したメタケイ酸ナトリウム五水和物と、ジクロロイソシアヌル酸塩とからなる、ジクロロイソシアヌル酸塩組成物であって、
但し、該ジクロロイソシアヌル酸塩１００質量部に対して、該メタケイ酸ナトリウム五水和物の配合量が、１５０質量部以上、かつ、６００質量部以下であり、
該組成物中の該ジクロロイソシアヌル酸塩の配合量が、０．５〜３０質量％であり、
該組成物の１質量％水溶液のｐＨが１１．００以上、かつ、１１．９６以下である、組成物に関する。
【０００７】
好ましい形態は、以下の通りである。
前記メタケイ酸ナトリウム五水和物が−０．０１〜−１．００質量％の付着水分量測定値を有するものである、前記ジクロロイソシアヌル酸塩組成物であって、
但し、付着水分量測定値は、アルミナ坩堝を用いて８００℃、２時間強熱乾燥した後、次式（式１）によって算出される付着水分量（水和物水分量）である：
付着水分量（％）＝[１−Ａ×（Ｗ３−Ｗ１）／（Ｗ２−Ｗ１）]×１００  （式１）
上記式１の記号については、下記の通りに定める、
Ａ：１．７３７７（係数）  ［＝２１２（分子質量 Ｎａ2Ｏ・ＳｉＯ2・５Ｈ2Ｏ）／１２２（分子質量 Ｎａ2Ｏ・ＳｉＯ2）］
Ｗ１：坩堝質量（ｇ）
Ｗ２：強熱乾燥前のＷ１と試料精秤量との合計質量（ｇ）
Ｗ３：強熱乾燥後のＷ１と試料精秤量との合計質量（ｇ）。
【発明の効果】
【０００８】
本発明の組成物は、水に溶かして使用した場合の金属腐食性及び刺激臭の発生が極めて少なく、保存安定性が高く安定性に優れている。【０００９】
ジクロロイソシアヌル酸塩を水に溶かした液の除菌力については、十分な効果があることは知られている。しかし金属腐食性及び高濃度水溶液からの刺激臭の発生については、これまで十分な対策がなかったことから、利用できる範囲が限定されていた。本発明により、従来の常識は変更されることになり、ジクロロイソシアヌル酸塩の殺菌力を高濃度水溶液のかたちでも、幅広く有効に利用できることになった。
【発明を実施するための最良の形態】
【００１０】
本発明について、以下に説明する。
ジクロロイソシアヌル酸塩を水に溶かして使用した場合の金属防錆及び、高濃度水溶液からの刺激臭発生防止を目的として、組成物中に必須成分として、ジクロロイソシアヌル酸塩と粒子表面のみを低水和化処理したメタケイ酸ナトリウム五水和物（メタケイ酸ナトリウム５Ｈ2Ｏ：Ｎａ2Ｏ・ＳｉＯ2・５Ｈ2Ｏ）とを必須成分として含有させる。【００１１】
ここで、従来のメタケイ酸ナトリウム五水和物と粒子表面のみを低水和化処理したメタケイ酸ナトリウム五水和物とは、下記の付着水分量の測定方法により識別することができる。【００１２】
付着水分量の測定方法は、日本薬局方一般試験法強熱減量試験法を参考にして、アルミナ坩堝を用いて８００℃、２時間強熱乾燥した後、次式（式１）によって付着水分量（水和物水分量）を算出する。【００１３】
付着水分量（％）＝[１−Ａ×（Ｗ３−Ｗ１）／（Ｗ２−Ｗ１）]×１００  （式１）【００１４】
上記式１の記号については、下記の通りに定める。
Ａ：１．７３７７（係数）  ［＝２１２（分子質量 Ｎａ2Ｏ・ＳｉＯ2・５Ｈ2Ｏ）／１２２（分子質量 Ｎａ2Ｏ・ＳｉＯ2）］
Ｗ１：坩堝質量（ｇ）
Ｗ２：強熱乾燥前のＷ１と試料精秤量との合計質量（ｇ）
Ｗ３：強熱乾燥後のＷ１と試料精秤量との合計質量（ｇ）【００１５】
前記式１による、本発明に使用される粒子表面のみを低水和化処理したメタケイ酸ナトリウム五水和物の付着水分量測定値は、−０．０１〜−１．００質量％となる。【００１６】
この−０．０１〜−１．００質量％は、低水和化処理によりメタケイ酸ナトリウム五水和物の粒子表面から水和物としての水が粒子表面から離脱した水分量比率に対応する。【００１７】
メタケイ酸ナトリウム五水和物の粒子表面のみを低水和化処理する方法としては、流動層式乾燥、気流式乾燥などの通気流熱風乾燥方式による乾燥方法が採用される。【００１８】
本発明の好ましい形態について、説明する。
本発明で使用するジクロロイソシアヌル酸塩としては、例えばジクロロイソシアヌル酸のナトリウム塩、カリウム塩等が挙げられるが、好ましいものはジクロロイソシアヌル酸ナトリウムである。【００１９】
金属腐食抑制効果を確実にするとともに、高濃度水溶液からの刺激臭発生を防止するために、ジクロロイソシアヌル酸塩１００質量部に対して、粒子表面のみを低水和化処理したメタケイ酸ナトリウム五水和物の配合量を、１５０質量部以上にして、組成物の１質量％水溶液のｐＨを１１以上にする。また、メタケイ酸ナトリウム五水和物の配合量の上限としては、ジクロロイソシアヌル酸塩１００質量部に対して、２０００質量部である。【００２０】
組成物の１質量％水溶液のｐＨを１１以上にすることにより、金属腐食抑制効果を確実にするとともに、高濃度水溶液からの刺激臭発生を防止する。【００２１】
組成物の保存安定性を高めるために、組成物中のジクロロイソシアヌル酸塩の配合量を０．５〜４０質量％又は３〜４０質量％にする。【００２２】
ジクロロイソシアヌル酸塩１００質量部に対して、粒子表面のみを低水和化処理したメタケイ酸ナトリウム五水和物の配合量を、１５０質量部以上にすることにより、鉄、ステンレス、銅、真鍮、アルミニウム等の金属表面に、ケイ酸陰イオンの特異吸着が起こり、生成された吸着膜が金属表面の保護膜となることによって、金属腐食因子のアタックを防止しているものと考える。これは金属と溶液界面の電気二重層の電位に関するものである。更に、粒子表面のみを低水和化処理したメタケイ酸ナトリウム五水和物中のアルカリ分が水溶液中でジクロロイソシアヌル酸塩の有効成分である次亜塩素酸をイオン化することにより、刺激臭の発生を抑制しているものと考える。また、ジクロロイソシアヌル酸塩とメタケイ酸ナトリウム五水和物を配合した組成物は、保存安定性が決して良くない為、比較的高い温度条件で保存された場合、急激にケーキング（固結）してしまう傾向が認められるが、粒子表面のみを低水和化処理したメタケイ酸ナトリウム五水和物を使用し、ジクロロイソシアヌル酸塩配合量を３〜４０質量％にすることにより、これを抑えることができる。粒子表面のみを低水和化処理したメタケイ酸ナトリウム五水和物は、市販品として容易に入手できる。
【実施例】
【００２３】
以下、実施例及び比較例を挙げて更に詳しく本発明を説明するが、本発明の技術的範囲はこれによって制限されるものではない。【００２４】
ここでは、メタケイ酸ナトリウム五水和物（未処理品）として、商品名「メタ珪酸ソーダ５水塩」（三宝化学工業株式会社製）を使用した。一方、粒子表面のみを低水和化処理したメタケイ酸ナトリウム五水和物（乾燥処理品）として、商品名「メタエース５ (高流動性５水和物)」（三宝化学工業株式会社製）を使用した。前記の付着水分量の測定方法では、使用した「メタ珪酸ソーダ５水塩」（三宝化学工業株式会社製）の付着水分量は、１．０９質量％を示した。また、使用した「メタエース５ (高流動性５水和物)」（三宝化学工業株式会社製）の付着水分量は、−０．５１質量％を示した。【００２５】
実施例１〜７及び比較例１〜２では、表１に示す配合の組成物を作成し、以下の評価を行った。【００２６】
[金属腐食試験]
残留塩素濃度が１０００ｐｐｍになるように、表１に示す実施例１〜７及び比較例１〜２の組成物をそれぞれ蒸留水に溶解し、この溶解液をポリ容器に入れ、各種金属のテストピースを浸漬した状態で密閉し、４０℃、２４時間保存する。保存後の腐食度を測定し、腐食度の格付けを決定した。結果を表１に示す。【００２７】
腐食度：腐食によるテストピースの減少質量（ｍｄｄ：ｍｇ／ｄｍ2・ｄ）
腐食度は次の基準（格付け）で分類した。
Ａ（優良）：０〜１０、Ｂ（可）１０〜５０、Ｃ（否）＞１００。【００２８】
[１％水溶液のｐＨ測定]
表１に示す実施例１〜５及び比較例１〜２の組成物をそれぞれ蒸留水に溶解し、１％水溶液を作成後、ｐＨを測定した。結果を表１に示す。【００２９】
[刺激臭確認試験]
残留塩素濃度が１０００ｐｐｍになるように、表１に示す実施例１〜５及び比較例１〜２の組成物をそれぞれ蒸留水に溶解し、この溶解液をポリ容器に入れ、密閉した状態で温度４０℃で、それぞれ２時間、４時間、６時間保存後の刺激臭発生量を塩素ガス検知管にて測定した。結果を表１に示す。【００３０】
【表１】
0005057030.tif 000002
【００３１】
参考例８〜９及び比較例３〜４では、表２に示す配合の組成物を作成し、以下の評価を行った。
【００３２】
[安定性試験]
表２に示す参考例８〜９の組成物及び比較例３〜４の組成物を、それぞれアルミ袋（１５ｃｍ×１０ｃｍ）に１００ｇ充填し、ヒートシールした後、５５℃条件で密閉保存し、それぞれ２４時間、４８時間保存後にケーキングの有無を確認した。結果を表２に示す。
【００３３】
【表２】
0005057030.tif 000003
【００３４】
表１及び表２に示すように、本発明の組成物は、水に溶かして使用した場合の金属腐食性及び刺激臭の発生が極めて少なく、しかも保存安定性が高く安定性にも優れている。
【産業上の利用可能性】
【００３５】
従前より、ジクロロイソシアヌル酸塩を水に溶かした液の除菌力については、十分な効果があることは知られていたが、しかしながら、金属腐食性及び高濃度水溶液からの刺激臭の発生については、これまで十分な対策法がなかったことから、利用できる範囲が限定されていた。本発明により、保存安定性に優れ、水溶液にして使用した場合に各種金属に対する腐食性が低く、しかも高濃度水溶液にしても刺激臭を発生しないジクロロイソシアヌル酸塩組成物の提供が可能となった。これにより、特定用途のみに利用範囲が限定されていたジクロロイソシアヌル酸塩の水溶液が有する殺菌力を、金属類が多く存在する条件下や、高濃度水溶液形態などにおいても、幅広く有効に利用できることとなり、該水溶液の用途の拡大が期待できる事となった。